非ハロゲン化、塩化又はフッ化ポリマーの層で医療用容器をコートすることにより、COP又はCOCの該医療用容器の環境応力亀裂に対する耐性を高めるための、非ハロゲン化、塩化又はフッ化ポリマーの使用。非ハロゲン化、塩化又はフッ化ポリマーがポリパラキシリレンである請求項1に記載の使用。ポリパラキシリレンが次の繰り返し単位構造:CH2C6H4CH2nを有し、ここでC6H4で示されるフェニル14エン部分における一又は複数の水素原子が、一又は複数、好ましくは1又は2の塩素原子、及び/又は一又は複数、好ましくは1又は2のフッ素原子で置換されていてもよく、及び/又はキシリレンのメチレン部が、一又は複数、好ましくは1又は2のフッ素原子で置換されていてもよく、nが構造中の繰り返し単位の数を示す請求項1又は2に記載の使用。ポリマーコーティングの厚みが約70μm以下、例えば約50μm以下、例えば約25μm以下であり、ポリマーコーティングの厚みが少なくとも約1μmである請求項1から3のいずれか一項に記載の使用。明細書に記載の任意の新規特徴又は特徴の組合せ。驚くべきことに、COP又はCOC等のプラスチック材料で作製された医療用容器に、非ハロゲン化、塩化又はフッ化ポリマーをコートした場合、得られた医療用容器は亀裂を受けにくくなることが見出された。一実施態様では、コーティングはパリレンから作製される。一実施態様では、医療用容器は、室温で操作される重合チャンバに配される。コート厚は、重合チャンバ内で費やされる時間により制御することができる。パリレン二量体が加熱された場合、それらはモノマーに分解し、室温まで凝縮する間に重合する。この明細書の教示を使用すれば、当業者であれば、使用する亀裂保護層の厚みを容易に決定することができる。使用される亀裂防止層の厚みは、所望する効果を得るために十分なものでなければならず、医療用容器又はその使用に対して悪影響があってはならない。一実施態様では、コーティングは約21μmの厚みでなされる。医療用容器は、壁面の内側及び/又は壁面の外側に亀裂防止層を有するものとできる。亀裂防止層が医療用容器の壁面の内側にある場合、亀裂防止層は、壁面の内側全体又は該壁面の一部、好ましくは壁面の主要部分にある。同様に、亀裂防止層が医療用容器の壁面の外側にある場合、亀裂防止層は、壁面の外側全体又は該壁面の一部、好ましくは壁面の主要部分にある。ポリパラキシリレンポリパラキシレレン、ポリp-キシリレン又はポリパラキシレンとも称されるは、PolymerEngineeringandScience164739に記載されている。そこには、該文献が出典明示してここに援用される前記ポリマーの化学及びコーティング技術へのその応用が記載されている。この発明で使用されるポリパラキシリレンの特定の例は、例えばパリレン類、特にパリレンN、パリレンC、パリレンD、パリレンF及び/又はパリレンHTである。ポリパラキシリレンは、次のポリマー繰り返し単位構造:CH2C6H4CH2nを特徴とするものであり、ここでC6H4によって示されるフェニル14エン部分上の一又は複数の水素原子は、一又は複数、好ましくは1又は2の塩素原子、及び/又は一又は複数、好ましくは1又は2のフッ素原子で置換され、及び/又はキシリレン中のメチレン部分は、場合によっては一又は複数、好ましくは1又は2のフッ素原子で置換されており、nは構造中の繰り返し単位の数を示す。パリレンNでは、上記フェニル14エン部分は置換されておらず、キシリレンのメチレン部分は置換されていない。よって、パリレンNでは、繰り返し単位は、CH2C6H4CH2nである。パリレンNは完全に直鎖状で、高度に結晶性の材料である。パリレンCでは、上記フェニル14エン部分の各々は、2位が単一の塩素原子で置換されており、キシリレンのメチレン部分は置換されていない。よって、パリレンCでは、繰り返し単位は、CH2C6H3ClCH2nである。パリレンDでは、上記フェニル14エン部分の各々は、2及び5位に存在する2の塩素原子で置換されている。よって、パリレンDでは、繰り返し単位は、CH2C6H2Cl2CH2nである。パリレンHTでは、上記フェニル14エン部分は置換されておらず、キシリレンの各メチレン部分は2個のフッ素原子で置換されている。よって、パリレンHTでは、繰り返し単位は、CF2C6H4CF2nである。パリレンFでは、上記フェニル14エン部分は、2、3、5及び6位に存在する4個のフッ素原子で置換されており、キシリレンのメチレン部分は置換されていない。よって、パリレンFでは、繰り返し単位は、CH2C6F4CH2nである。いくつかのポリパラキシリレンは、約500000g/molの平均分子量を有する。しかしながら、ポリパラキシリレンの平均分子量は、広範囲に、例えば約50000~約50000000g/molで変わり得、またこの範囲外であってさえよい。パリレンは、粒子が故意でなく薬剤溶液又は懸濁液中に放出される場合の危険を排除するUSPクラスVI移植用の医療承認を有している。この発明で使用されるCOP又はCOCの医療用容器は、好ましくは透明である。一実施態様では、医療用容器の透明度は、462nmの波長で測定され、例えば日本薬局方で記載されたようにして定量されて、少なくとも80、好ましくは少なくとも90、より好ましくは少なくとも92である。この発明で使用されるCOP又はCOCの医療用容器は、コート中及びコート後もその透明度の殆どを保持しており、その結果、満足のいく透明度を有している。一実施態様では、この発明の医療用容器の透明度は、上述のように定量して、少なくとも70、好ましくは少なくとも80、より好ましくは少なくとも85、さらに好ましくは少なくとも90である。この発明の医療用容器中に存在しうる医薬の例は、インスリン、GLP1、成長ホルモン及びそのアナログである。このようなアナログは当業者に知られており、広く公開されている。選択されるパリレン等級は、蒸気滅菌されたものでありうる。一実施態様では、亀裂防止層は皮膜を形成する。他の実施態様では、亀裂防止層にはピンホールが存在しないか、ほんの少ししか存在しない。医療用容器に対するパリレンの付着性は、種々のタイプのプラズマ処理、例えばコロナ処理又は他の化学的プラズマ処理により、増大させることができる。プラズマ処理は表面エネルギーを高め、ポリマーコート層に物理的に結合する能力を増加させる。コロナ処理は、周囲条件空気中で実施される酸素プラズマ処理である。他の種類のプラズマ処理は、火炎プラズマ処理及び化学的プラズマ処理様々なガスが化学基を表面に付着させるを含む。パリレンの付着性は、プラスチック及び他の円滑な又は低エネルギー表面へのパリレンの付着性を増大させるために開発された、例えばアドプロプラスのような付着促進剤の使用により増大させることができる。この発明の好ましい特徴上の記述を要約し、補足すると、この発明の特徴及び条項は、以下の通りである:1.壁面が環式オレフィンポリマー又は環式オレフィンコポリマーからなり、該壁面の材料の内側及び/又は外側に亀裂防止層を有する医療用容器。2.ポリマー材料が環式オレフィンコポリマーである第1項に記載の医療用容器。3.ポリマー材料が、米国特許第6680091号、例えばその請求項1に記載されているものである第1項又は第2項に記載の医療用容器。4.ポリマー材料が、5~7員環の脂肪族環式又は二環式炭化水素と、エチレン又はプロピレンとからなるコポリマー材料を少なくとも70重量含有する材料であり、ここで、エチレン又はプロピレンが、前記少なくとも70のうちの少なくとも20の量でポリマー材料中に存在している上記条項に記載の医療用容器。5.亀裂防止層が容器に対して/容器上にコートされている上記条項の何れか一に記載の医療用容器。6.亀裂防止層が、非ハロゲン化、塩化又はフッ化ポリマーである上記条項の何れか一に記載の医療用容器。7.亀裂防止層がポリパラキシリレン構造である上記条項の何れか一に記載の医療用容器。8.亀裂防止層が、次のポリマー繰り返し単位構造:CH2C6H4CH2nを有し、ここでC6H4によって示されるフェニル14エン部分上の一又は複数の水素原子が、一又は複数、好ましくは1又は2の塩素原子、及び/又は一又は複数、好ましくは1又は2のフッ素原子で置換され、及び/又はキシリレンのメチレン部分が、場合によっては一又は複数、好ましくは1又は2のフッ素原子で置換されており、nが構造中の繰り返し単位の数を示す、上記条項の何れか一に記載の医療用容器。9.亀裂防止層にピンホールが全くないか又は実質的に存在しない、上記条項の何れか一に記載の医療用容器。10.壁面材料の内側のみに亀裂防止層を有する壁面材料の外側には亀裂防止層を全く又は実質的に持たない、上記条項の何れか一に記載の医療用容器。11.壁面材料の外側のみに亀裂防止層を有する壁面材料の内側には亀裂防止層を全く又は実質的に持たない、可能な限り上記条項の何れか一に記載の医療用容器。12.壁面材料が、多層構造の亀裂防止層を備えており、該多層が同一のポリマー又は異なるポリマーからなるものであってもよい、上記条項の何れか一に記載の医療用容器。13.コーティングポリマーがポリパラキシリレンである、可能な限り上記条項の何れか一に記載の医療用容器。14.亀裂防止層の厚みが約70μm以下である、上記条項の何れか一に記載の医療用容器。15.亀裂防止層の厚みが約50μm以下である、上記条項の何れか一に記載の医療用容器。16.亀裂防止層の厚みが約25μm以下である、上記条項の何れか一に記載の医療用容器。17.亀裂防止層の厚みが少なくとも約5μmである、上記条項の何れか一に記載の医療用容器。18.亀裂防止層の厚みが少なくとも約1μmである、上記条項の何れか一に記載の医療用容器。19.環式オレフィン層と亀裂防止層との間の付着性を高めるため、環式オレフィン層が表面前処理されており、及び/又は付着促進層を有する、上記条項の何れか一に記載の医療用容器。20.亀裂防止層が、パリレンN、パリレンC、パリレンD、パリレンF及び/又はパリレンHTである、上記条項の何れか一に記載の医療用容器。21.医薬を収容する、上記条項の何れか一に記載の医療用容器。22.医薬の液状溶液又は懸濁液を収容する、上記条項の何れか一に記載の医療用容器。23.固体形態、例えば凍結乾燥形態の医薬を収容する、可能な限り上記条項の何れか一に記載の医療用容器。24.医薬の水溶液又は懸濁液を収容する、上記条項の何れか一に記載の医療用容器。25.水性又は他の液体溶液又は懸濁液が全体的に又は部分的に充填された上記条項の何れか一に記載の医療用容器。26.前記溶液又は懸濁液がペプチドを含む上記条項の何れか一に記載の医療用容器。27.前記ペプチドがインスリン、GLP1、成長ホルモン又はそのアナログである上記条項の何れか一に記載の医療用容器。28.その容積が約1~約10mlである上記条項の何れか一に記載の医療用容器。29.亀裂の危険性を低減するための、医療用容器における亀裂防止層の使用。30.医療用容器における亀裂の危険性を低減するための亀裂防止層の使用であって、該医療用容器が該亀裂防止層の層を具備している使用。31.亀裂防止層がパリレン等級である、上記条項の使用。32.明細書に記載の任意の新規特徴又は特徴の組合せ、特に条項又は請求項に記載の特徴。ここに記載の一又は複数の条項及び実施態様、場合によっては一又は複数の以下の請求項の組合せにより、さらなる実施態様が得られ、本発明は、前記条項、実施態様及び請求項のあらゆる可能な組合せに関する。以下の実施例は例証のために提供されるものであって、限定するものではない。Topas製の医療用容器を重合チャンバーに配し、該チャンバーを室温で操作した。重合チャンバー内で費やされる時間を、約21μmの厚みが得られるように調節した。得られた結果は以下の通りであった:パリレンFコートは、COCTopasダンベル試験バーにおいて21μmの厚みで得た。ダンベル試験バーを、0.6歪み試験治具に固定し、ワセリンペースト及びMCT油を用い、環境応力亀裂について試験した。コートされた試験バーは、21時間後でさえ応力亀裂の兆候は何ら示さなかったが、パリレンF層を持たない参考試験バーは、2分後にひび割れとクラックの深刻な兆候を示した。これにより、亀裂防止層を使用することにより、環境応力亀裂に対して満足のいく防止性が得られることが例証された。ここに引用された刊行物、特許出願及び特許を含む全ての文献は、各文献が、出典明示により個々にかつ特に援用され、その全内容がここに記載されているかの如く、その全体が出典明示にここに援用される。ここでの特許文献の引用及び援用は単に便宜上なされているもので、そのような特許文献の有効性、特許性、及び/又は権利行使性についての見解を反映させるものではない。文献へのここでの言及は、それらが先行技術を構成することを認めるものではない。全ての表題及び副題は、ここでは単に便宜のために使用されており、決してこの発明を限定するものと解してはならない。ここに提供される任意かつ全ての例、又は例示的言語例えば等の使用は、単にこの発明をより明らかに例証することを意図しており、特に請求項に記載がない限り、本発明の範囲に限定をもたらすものではない。明細書中の如何なる語句も請求項に記載していない要素が本発明の実施に必須であることを示しているものと解すべきではない。ここで、含むcompriseなる単語は、広義には含むinclude、含むcontain又は包含するを意味するものと解釈されるEPOガイドラインC4.13を参照。この発明は、適用される法律が許容する限り、ここに添付の特許請求の範囲項及び条項に記載された主題事項の全ての変形及び均等物を含む。